(57)【要約】      （修正有）【課題】ガラス層を形成した陶器の上に種々の装飾物を置いた後、これを樹脂層で被覆、硬化させても、その樹脂層がガラス層から剥離せず、長い間、美感を維持できる装飾陶器の製造方法の提供。【解決手段】陶器の窪み２中に形成したガラス層３ｂ上に、接着剤層４を形成し、次いでこの接着剤層４上に所要の装飾物５を載置した後、樹脂材料６ａ６ｂ６ｃを充填し、これを硬化させてなる装飾陶器の製造法。【選択図】図１
2018024552.tif 000002
【特許請求の範囲】
【請求項１】
陶器の窪み中に形成したガラス層上に、接着剤層を形成し、次いでこの接着剤層上に所要の装飾物を載置した後、樹脂材料を充填し、これを硬化させることを特徴とする装飾陶器の製造法。
【請求項２】
接着剤層が、２液型接着剤により形成される請求項１記載の装飾陶器の製造法。
【請求項３】
装飾物が、サンゴの微細破片、貝殻、乾燥植物、金属片、金属−高分子複合材料片または乾燥された昆虫から選ばれたものである請求項１または２記載の装飾陶器の製造法。
【請求項４】
樹脂材料が光または紫外線硬化樹脂材料であり、光または紫外線の照射により前記樹脂を硬化させる請求項１ないし３の何れかの項記載の装飾陶器の製造法。
【請求項５】
樹脂材料の充填およびこれに対する光若しくは紫外線照射による硬化を複数回繰り返す請求項１ないし４の何れかの項記載の装飾陶器の製造法。
【発明の詳細な説明】
【技術分野】
【０００１】
本発明は装飾陶器の製造法に関し、更に詳細には装飾物を利用することで意匠性を高めた装飾陶器の製造法に関する。
【背景技術】
【０００２】
陶器はその本質的機能の他に、その表面に種々の装飾を施して全体の美感を高めることが良く行われている。このような装飾としては、古くからの縄文の他、櫛目、布目、指押し、貝や植物等の型押しなどが知られている。また、異なる材料を用いて装飾を与える方法も知られており、その一つとして、例えば、皿、杯、灰皿等の陶器の窪みの中にガラスの層を形成し、あたかもそこに水がたまっているような印象を与える技術が知られている。
【０００３】
しかし、上記のガラス層を形成する技術の意匠性は、あたかも陶器の底に水が入っているように見えるだけに止まるものであり、これに更に新しい技術を加え、その意匠性を高めることが要望されている。
【０００４】
本発明者は、ガラス層を形成した陶器の上に形成されたガラス層の上に、種々の装飾物、例えば、花等の乾燥植物（押し花）や星砂等を置き、その上をきれいに樹脂層で覆い、硬化させれば、あたかも装飾物が水の中に存在するように見えることを着想した。
【０００５】
しかしながら、単にガラス層上を樹脂層で覆い、硬化させた場合、経時的に剥離が生じ、実用性が著しく低下するという問題があり、この点の解消が必要となっていた。
【発明の概要】
【発明が解決しようとする課題】
【０００６】
本発明は、上記実情下においてなされたものであり、ガラス層上の装飾物を樹脂層で被覆、硬化させても、その樹脂層がガラス層から剥離せず、長い間、美感を維持できる装飾陶器の製造方法の提供をその課題とするものである。
【課題を解決するための手段】
【０００７】
本発明者は、ガラス層と樹脂層間の剥離を防ぐ方法に関し鋭意検討を行っていたところ、樹脂層の形成に先立ち特定の接着剤による被膜を形成することで、ガラス層と樹脂層間の経時的な剥離を防ぐことができることを見出し、本発明を完成した。
【０００８】
即ち本発明は、陶器の窪み中に形成したガラス層上に、接着剤層を形成し、次いでこの接着剤層上に所要の装飾物を載置した後、樹脂材料を充填し、これに光または紫外線を照射して硬化させることを特徴とする装飾陶器の製造法である。
【発明の効果】
【０００９】
本発明の装飾陶器の製造法によれば、陶器上に設けられたガラス層の上に光硬化または紫外線効果樹脂中に封入された装飾物を固着した陶器が提供され、この陶器は、装飾物があたかも水中に存在するような印象を与えるため、皿、杯、灰皿、飾りタイル、飾り陶片等として利用することができる。
【図面の簡単な説明】
【００１０】
【図１】本発明の装飾陶器の製造工程の一例を模式的に示す図面である。
【発明を実施するための形態】
【００１１】
本発明によれば、装飾陶器は、
（１）ガラス層形成工程
（２）接着層形成工程
（３）装飾物載置工程
（４）樹脂被覆・硬化工程
の各工程により製造される。
【００１２】
これら行程のうち、ガラス層形成工程（１）は、陶器上にガラス層を形成させる工程である。この工程は、図１のＡ、Ｂ、Ｃで模式的に示される。
【００１３】
この工程は、皿、杯、灰皿、飾りタイル、飾り陶片等（以下、「陶器」という）の形状とした素地（１ａ）の窪み２にガラス層の原料となるガラス片、ガラス砂等（以下、「ガラス原料」という；３ａ）を入れ、これを窯の中で素地とガラス原料が共に焼成される温度にまで昇温させることにより行われる。
【００１４】
本発明で用いられる素地は、ガラス材料が溶融してガラス層を形成する窪みがあれば、この形状や大きさには特に制約はない。また、素地は陶土により形成されるが、この陶土にも特段制約はなく、一般に陶芸用として使用されている粘土などを利用することができる。更に、ガラス材料としても特に制約はないが、破砕したガラス片、例えば、平均粒径が２〜５ｍｍ程度で、同じ色のものを集めた、カレットといわれるものを利用することができる。更に必要によっては、ガラス材料と共に夜光粉末を使用しても良い。このようにすることで、焼成後のガラス層を夜光を発するものとすることができ、より美感を高めることができる。
【００１５】
この工程において、その窪みにガラス材料等を入れた素地は、ガラス粉等が溶融しガラス層を形成する温度以上、好ましくは、１１５０〜１２５０℃程度の温度で、５〜６時間程度以上、好ましくは、６時間〜２０時間程度、より好ましくは１２時間〜２０時間程度焼成される。こうすることにより、図１のＣで示すように陶器１ｂの窪み２中にガラス層３が形成される。
【００１６】
なお、上記の素地は、陶土で形作った後、単に乾燥させた状態のものを使用し、これを直接焼成しても良いが、陶土で形成した素地に釉薬を掛け、乾燥させた後のもの、あるいは釉薬を掛け、素焼きをしたものを利用し、この窪みにガラス材料等を入れ、焼成しても良い。釉薬で処理した素地を用いて焼成すると、焼成により釉薬から形成されるガラス質の層とガラス層の密着が陶土直接の場合と比べ高くなり、剥離などの問題はより起こりにくい。また、釉薬として色釉薬を使用すれば、窪みのガラス層の色と、コントラストや調和の取れた陶器を調製することができる。
【００１７】
次に、上記工程１で焼成された陶器のガラス層を含む上面には、図１のＤで示されるように接着剤層４が形成される（工程（２））。
【００１８】
この接着剤層が形成される部分は、後の工程で樹脂材料により被覆される部分と同じか、若干大きめにすることが好ましい。また、接着剤層の形成に使用される接着剤としては、加熱などの工程を必要としないものが好ましく、例えば、エポキシ系などの２液型接着剤を使用することが好ましい。
【００１９】
この接着剤層は、薄く均一に塗布することが好ましい。なお、ここでは一般に接着剤とされているものを用いるため接着剤層と表現したが、接着剤は、固体と固体の間を接着することが一般的であり、本発明のように、液状で流動性がある樹脂材料に対しては、接着剤としての使用とはいえない。
【００２０】
次いで、図１のＥで示すように表面が接着剤層４で覆われたガラス層３ｂ上に装飾物５を載置する（工程（３））。
【００２１】
このガラス層上に載置される装飾物としては、水分やその他の液体成分を全くあるいはほとんど含んでいないものが好ましく、その例としては、サンゴの微細破片である星砂、小さな貝の貝殻、押し花のような乾燥植物、金属片、ラメ等の金属−高分子複合材料片、乾燥された昆虫等が挙げられる。これらの装飾物は、接着剤層により固定されるため、次の工程で樹脂材料により被覆される際にも、ほとんどその位置を変えることがない。
【００２２】
上記のように、ガラス層上に載置された装飾物は、更に、図１のＦで示すように樹脂材料６ａにより被覆された後、硬化される（工程（４））。
【００２３】
この工程において被覆に用いられる樹脂材料は、光または紫外線（以下、「ＵＶ」という）硬化性の樹脂であり、このような性質を有するものであれば種々のものを使用することができる。具体的には、ＵＶ硬化アクリレートのような、不飽和ポリエステル系樹脂材料を使用することができる。
【００２４】
この樹脂材料は、硬化後も透明性を保持するものであることが好ましく、液状であることが充填性の面から好ましい。
【００２５】
最後に、樹脂材料により被覆された装飾物は、その樹脂材料で指定された強度の光あるいはＵＶを照射し、硬化させる。この工程での光の波長、強度は樹脂材料により異なるので、当該樹脂材料での指示に従い、実施すればよい。
【００２６】
このようにすることにより、ガラス層上の樹脂材料中に装飾物が封入される。この状態では、若干粘着性があるが、更に、例えば太陽光に当てることで、硬化が進み、完全な装飾陶器が得られる。
【００２７】
なお、上記の樹脂材料による被覆工程および硬化工程は、１回でも良いが、複数回、例えば２〜５回程度繰り返すことが、樹脂層を厚くし、装飾物が樹脂層の奥に封じ込まれたように見え、また樹脂層の表面が滑らかになるため好ましい。この状態を図１のＧに示す。
【００２８】
このように樹脂材料による被覆および光又はＵＶ照射による硬化を繰り返す場合は、樹脂材料による被覆後、指定された強度の光あるいはＵＶを照射し、硬化させた後、また樹脂材料で被覆し、同様に硬化させる工程を繰り返せばよい。
【００２９】
なお、光あるいはＵＶ照射による硬化後の樹脂層は、前記したように若干粘着性が残っているので、被覆、硬化を繰り返す場合には、樹脂層上に再度装飾物を載置してから、被覆、固化を繰り返すこともできる。このようにすることで、深さ（高さ）の異なる数段の位置に装飾物を配置することも可能である。また、前記の若干粘着性が残っている樹脂層上に粉状の発光塗料（夜光粉末）を散布すれば、光によって発光させることもできる。
【００３０】
以上のようにすることで、装飾物を透明樹脂中に封入した装飾陶器が容易に得られ、このものは経時的な耐久性を有するものである。
【実施例】
【００３１】
次に実施例を挙げ、本発明を更に詳しく説明するが、本発明はこれら実施例に何ら制約されるものではない。
【００３２】
実  施  例  １
装飾タイル片の製造（１）：
沖縄県恩納村産出の陶芸用赤土を採取し、直径約１０ｃｍ、厚さ約１０ｍｍのタイル素地を調製した。この素地の中央には、直径約２.５ｃｍ、深さ約６ｍｍの窪みを形成した。
【００３３】
このタイル素地に、コバルト釉を掛け、２〜３時間風乾した後、窪み中に青色カレット（平均粒径２ｍｍ〜５ｍｍ）を、その８分目まで入れた。これを陶芸用ガス窯中、１２５０℃で１７時間焼成した。この結果、窪み中の約４割程度までにガラス層が形成されたタイル片が形成された。
【００３４】
焼成終了後、２日かけて品温を室温まで下げ、タイル片のガラス層上および窪みの上側までエポキシ系２液型接着剤（ボンドクイック５（金属、ガラス、陶磁器用）／コニシ株式会社製）を薄く塗布した。ガラス層上に、数粒の星砂と小さい花の押し花を置き、その上からＵＶ硬化樹脂（商品名：商品名；ＫＩＹＯＨＡＲＡ  ＵＶクラフトレジン液  紫外線硬化樹脂液（ハードタイプ）／清原株式会社製）を注入し、被覆した。
【００３５】
ＵＶ照射装置（ＧＥＬＮＡＩＬ  ＵＶ  ＬＩＧＨＴ（ＤＩＶＡ−ＵＶ３６ｗ）を用い、ＵＶを１２０秒照射することで、ＵＶ硬化樹脂層を硬化させた。次いで、再度同じＵＶ硬化樹脂で被覆し、同じ条件でＵＶを照射した。これをもう一度繰り返した。
【００３６】
最後にこのタイル片を屋外に持ち出し、日光に１２時間曝露した。得られたタイル片のＵＶ硬化樹脂表面には粘着性は全くなく、また装飾物である星砂と押し花が透明な樹脂中にきれいに封入されていた。
【００３７】
実  施  例  ２
装飾タイル片の製造（２）：
実施例１と同様にしてガラス層が形成されたタイル片を得た。これに実施例１と同様にエポキシ系２液型接着剤を塗布し、小さい花の押し花を置き、ＵＶ硬化樹脂で被覆後、実施例１と同様硬化させた。
【００３８】
次いで、まだ粘着性を有するＵＶ硬化樹脂上に、星砂と粉状の発光塗料（商品名：夜光粉末／株式会社ペパレス製作所製）を置き、同じＵＶ硬化樹脂で被覆し、ＵＶ照射により硬化させた。この工程を再度繰り返した。
【００３９】
最後に実施例１と同様に、このタイル片を日光に曝露させた。得られたタイル片のＵＶ硬化樹脂表面には粘着性は全くなく、また装飾物である星砂と押し花と星砂および発光塗料が透明な樹脂中、異なる高さできれいに封入されていた。
【００４０】
なお、実施例１および２で調製したタイル片を、屋外に置いて暴露試験を行ったが、長期間にわたって陶器部と装飾物を封入した硬化樹脂部の間での剥離は認められなかった。
【符号の説明】
【００４１】
１ａ … … 陶器素地
１ｂ … … 陶器
２ … … 窪み
３ａ … … ガラス材料
３ｂ … … ガラス層
４ … … 接着剤層
５ … … 装飾物（星砂）
６ａ … …最初の硬化樹脂層 
６ｂ … …２番目の硬化樹脂層
６ｃ … …３番目の硬化樹脂層
【図１】
2018024552.tif 000003